(57)【要約】【課題】オオウズラタケ、カワラタケおよびナミダタケなどの木材腐朽菌に対して強力な防除効果を発揮し、かつ優れた安全性を有する木材防腐剤を提供する。【解決手段】アルキルアミンアセテート単独あるいはアルキルアミンアセテートとトロポロン系化合物とを有効成分とする木材防腐剤により、上記課題を解決する。【特許請求の範囲】
【請求項１】
アルキルアミンアセテートを有効成分として含有する木材防腐剤。
【請求項２】
さらにトロポロン系化合物を有効成分として含有する請求項１記載の木材防腐剤。
【請求項３】
アルキルアミンアセテートがココナットアミンアセテートである請求項１または２に記載の木材防腐剤。
【請求項４】
トロポロン系化合物が、ヒノキチオールである請求項１から３のいずれかに記載の木材防腐剤。
【請求項５】
アルキルアミンアセテートを有効成分として含有する木材防腐剤で木材を処理することを特徴とする木材の防腐処理方法。
【請求項６】
アルキルアミンアセテートとトロポロン系化合物とを有効成分として含有する木材防腐剤で木材を処理することを特徴とする木材の防腐処理方法。
【発明の詳細な説明】
【０００１】
【発明の属する技術の分野】
この発明は、木材防腐剤およびそれを用いる木材の処理方法に関する。さらに詳しくは、オオウズラタケ、カワラタケおよびナミダタケなどによる木材の腐朽を防止または抑制しうる、安全性に優れた木材防腐剤およびそれを用いる木材の処理方法に関する。
【０００２】
【従来の技術】
木材は軽量でありながら強度が大きいことや、加工のしやすさ、人体にやさしいなど、その優れた特質により様々な分野で重用されている。しかしながら、生物系材料であるために避けられない幾つかの欠点、すなわち燃え易い、狂い易い、腐り易い、虫に食われ易い、変色し易い、割れ易いなどの性質を併せもっている。これらの欠点、特に木材腐朽菌による腐朽や、シロアリなどによる虫害を防ぐことは、木材の供用期間の延長や木材製品の信頼性向上のために必要不可欠であり、これらの欠点が克服されれば、資源としての木材をより一層有効に利用でき、ひいては地球環境の保全に大きく寄与できる。
【０００３】
このような点に鑑み、木材腐朽菌を防除する薬剤、すなわち木材防腐剤として、フェノール系化合物、有機ハロゲン系化合物、有機錫系化合物、ナフテン酸系化合物およびタール系化合物などの有機系薬剤や、銅化合物、クロム化合物とヒ素化合物との混合物であるＣＣＡ薬剤、銅化合物と有機系薬剤との併用、ならびに第４級アンモニウム塩とホウ酸系化合物と水溶性アルカノールアミンと亜鉛イオン供給化合物とから構成される木材防腐剤などが提案されている。
【０００４】
上記の木材防腐剤は重金属、ハロゲン化合物あるいは発ガン性の疑いのある化合物を含むものがほとんどであり、注入作業時、供用時および廃棄時における安全性や環境への影響性の点で問題があった。
そこで、優れた安全性と効力持続性を兼ね備えた木材防腐剤の早期開発が望まれている。
【０００５】
【発明が解決しようとする課題】
この発明は、オオウズラタケ、カワラタケおよびナミダタケなどの木材腐朽菌に対して強力な防除効果を発揮し、かつ安全性の高い木材防腐剤を提供することを課題とする。
【０００６】
【課題を解決するための手段】
この発明の発明者らは、上記の課題を解決すべく鋭意研究を行った結果、ココナットアミンアセテートが顕著な木材防腐効果を有する事実を見出し、この発明を完成するに到った。
【０００７】
かくしてこの発明によれば、ココナットアミンアセテートを有効成分とする木材防腐剤が提供される。
【０００８】
また、この発明によれば、ココナットアミンアセテートを有効成分とする木材防腐剤で木材を処理することを特徴とする木材の防腐処理方法が提供される。
【０００９】
【発明の実施の形態】
この発明で用いられるアルキルアミンアセテートとしては、ココナットアミンアセテートやステアリルアミンアセテートなどが挙げられ、カチオン性界面活性剤として市販されているものを好適に用いることができる。
【００１０】
この発明の木材防腐剤の剤型としては、使用目的により液剤（例えば水溶剤、乳剤、水和剤（フロアブル製剤）、油剤）、固型剤（例えば粉剤、粒剤）、エアゾール剤など種々の剤型が可能であるが、水溶剤、乳剤または油剤が好ましい。上記のいずれの製剤も公知の方法を利用して製剤化することができる。
以下に、この発明の木材防腐剤の製剤法について述べる。
【００１１】
水溶剤とする場合には、通常、有効成分をアルコール系溶媒などの有機溶媒に溶解したものを界面活性剤および水に加えて製剤化する。また、水溶剤を木材に塗布処理した場合の被膜形成のために、必要に応じて水溶剤に樹脂エマルションを添加してもよい。
【００１２】
界面活性剤としては、カチオン系界面活性剤、アニオン系界面活性剤、ノニオン系界面活性剤または両性界面活性剤のいずれも使用できるが、製剤の安定性の点でノニオン系界面活性剤が好ましい。ノニオン系界面活性剤としては、例えば、ソルビタン脂肪酸エステル（ＨＬＢ：１４．９、１６．７）などが挙げられる。
【００１３】
また、樹脂エマルションとしては、例えば、ポリ酢酸ビニル樹脂エマルション（樹脂固形分率４０〜５０％、平均分子量２，０００〜１００，０００）、ポリ酢酸ビニル・エチレン共重合体樹脂エマルション（樹脂固形分率４０〜５０％、平均分子量２，０００〜１００，０００）、ポリアクリル酸エステル樹脂エマルション（樹脂固形分率３０〜４０％、粘度１００〜５００ｃＰｓ、平均分子量３，０００〜５０，０００）が挙げられる。
【００１４】
乳剤とする場合には、通常、有効成分を有機溶媒に溶解したものを界面活性剤に加え、適宜水を添加し製剤化する。界面活性剤は、水溶剤で例示されたものを使用することができる。また、乳剤を木材に塗布処理した場合の被膜形成のために、必要に応じて水溶剤で例示された樹脂エマルションを乳剤に添加してもよい。乳剤において、有効成分を溶解させる有機溶媒としては、疎水性有機溶媒が好適に用いられる。
【００１５】
この発明の木材防腐剤を乳剤とする場合に好適に用いられる有機溶媒を以下に例示する。
１）　脂肪族炭化水素系
ｎ−ヘキサン、シクロヘキサン、ヘプタン、オクタンなど
２）　芳香族炭化水素系
キシレン、トルエン、エチルベンゼン、クメン、モノイソプロピルナフタレン、ジイソプロピルナフタレン、モノイソプロピルビフェニルなど
３）　エステル系
酢酸エチル、酢酸メチル、酢酸ｎ−ブチル、酢酸アミルなど
４）　アルコール系
イソブタノール、ｓｅｃ−ブタノール、２−エチル−１−ブタノール、イソペンタノール、１−ヘプタノール、１−オクタノール、ネオペンチルアルコール、ジエチレングリコールモノメチルエーテル（ＭＤＧ）、ジエチレングリコール（ＤＥＧ）、ジエチレングリコールモノブチルエーテル（ＢＤＧ）、２−ヒドロキシエチルブチルエーテル（ＢＧ）、プロピレングリコールモノメチルエーテル（ＭＰＧ）など
５）　ケトン系
アセトン、メチルエチルケトン、メチルイソブチルケトン、メチルアミルケトン、シクロヘキサノンなど
６）　カーボネート
プロピレンカーボネートなど
上記の有機溶媒は、単独でまたは２種以上のものを組み合わせて用いることができる。
【００１６】
水溶剤とする場合には、通常、有効成分を例えばアルコール系溶媒に溶解したものを界面活性剤および水に加えて製剤化する。水溶剤は、製剤を１００重量部としたとき、有効成分量が１〜５０重量部、残部を有機溶媒、界面活性剤および水とするのが好ましい。これらの水溶剤は、使用時に水で所定の倍率、例えば１〜１０倍、好ましくは１〜５倍に希釈して使用する。
【００１７】
乳剤とする場合には、通常、有効成分を有機溶媒に溶解したものを界面活性剤に加え、適宜水を添加し製剤化する。乳剤は、製剤を１００重量部としたとき、有効成分量が１〜５０重量部で、残部を有機溶媒および界面活性剤、さらに適宜水を添加してもよい。これらの乳剤は、使用時に水で所定の倍率、例えば２〜１０倍に希釈して使用することができる。
【００１８】
また、水和剤（フロアブル製剤）とする場合には、製剤を１００重量部としたとき、有効成分が１〜５０重量部、乳化剤または増粘剤（例えばポリアクリル酸またはその塩、ポリビニルアルコール）が１０〜４０重量部程度とするのが好ましい。
【００１９】
油剤とする場合には、乳剤で例示された有機溶媒の他、灯油、重油、スピンドル油などの炭化水素溶媒を用いて製剤化する。油剤は、製剤を１００重量部としたとき、有効成分量が１〜５０重量部、アルコール系溶媒が１０〜５０重量部、残部を炭化水素溶媒とするのが好ましい。
【００２０】
粉剤とする場合には、通常、有効成分を固体希釈剤（例えばカオリン、クレー、ベントナイト、ＣＭＣ、二酸化チタン、ホワイトカーボン、タルク、木粉、澱粉、デキストリン、シリカゲル粉末、水酸化カルシウムなどのカルシウム塩、無水石膏など）で希釈し、混合粉砕して製剤化する。
また、粒剤とする場合には、前記粉剤を成形して製剤化する。
粉剤および粒剤のような固型剤は、製剤を１００重量部としたとき、有効成分量が１〜５０重量部、残部を固体希釈剤とするのが好ましい。
【００２１】
また、エアゾール剤とする場合には、有機溶媒としては、水溶剤で例示された有機溶媒を使用することができる。また、噴射剤としては、代替フロン、液化天然ガスを好適に用いることができる。使用時には、これを噴霧部と弁を備えた気密容器に加圧充填して用いる。
【００２２】
この発明によれば、ココナットアミンアセテートを有効成分とする木材防腐剤で木材を処理することを特徴とする木材の処理方法が提供される。具体的には、木材処理用の減圧・加圧可能な注入缶、薬液貯蔵・回収用タンクおよびこれらを接続する配管から構成される木材注入処理系内で、木材を常法により処理することからなる木材の防腐処理方法が提供される。
木材の処理方法は、この減圧・加圧注入法のほかに、噴霧、塗布、浸漬などの通常の方法であってもよい。
【００２３】
この方法で木材に注入されるべき処理剤中のココナットアミンアセテートの量は、処理される木材の種類や用途、形状によっても左右されるが、通常、木材１ｍ３当たり、約１〜３０ｋｇである。そのためには処理液中のココナットアミンアセテートの濃度を５〜１５０ｇ／ｋｇとすると都合がよい。
【００２４】
この発明の木材防腐剤は、多くの既存の木材防腐・防蟻・防カビ剤と混合して使用することができる。特に、ヒノキチオール（別名：β−ツヤプリシン）、α−ツヤプリシン、γ−ツヤプリシン、β−ドラブリンなどのトロポロン系化合物と混合して使用するのが好ましい実施態様である。
【００２５】
その他、混合できる木材防腐剤としては、例えば、４−クロルフェニル−３−ヨードプロパギルフォルマール、３−エトキシカルビニルオキシ−１−ブロム−１，２−ヨードプロペン、３−ヨード−２−ユーピロベニルブチルカーバメートなどの有機ヨード系化合物類、ナフテン酸銅、ナフテン酸亜鉛などのナフテン酸金属塩類、Ｎ−ニトロン−シクロヘキシルヒドロキシルアミンアルミニウムなどのヒドロキシルアミン系化合物類、モノクロルナフタリンなどのナフタリン系化合物類、Ｎ−メトキシ−Ｎ−シクロヘキシル−４−（２，５−ジメイルフラン）カルバリニドなどのアニリド系化合物類、Ｎ，Ｎ−ジメチル−Ｎ’−フェニル−Ｎ’（ジクロフルオロメチルチオ）スルファミドなどのハロアルキルチオ系化合物類、テトラクロルイソフタロニトリルなどのニトリル系化合物類、クレオソート油などのタール系化合物類、ジニトロフェノール、ジニトロクレゾール、クロロニトロフェノール、２，５−ジクロロ−４−ブロモフェノール、オイゲノールなどのフェノール類、ジデシルジメチルアンモニウムクロライド、デシルジメチルアンモニウムアジペート、Ｎ−アルキルベンジルメチルアンモニウムクロライド、ココアルキルアンモニウムクロライドなどの第４級アンモニウム塩類、ホルマリン、グルタルアルデヒド、パラホルムアルデヒド、桂皮アルデヒド、桂皮アルデヒド誘導体などのアルデヒド類、デカン酸、ドデカン酸、ウンデカン酸などの直鎖脂肪酸、桂皮酸、フェルラ酸などの芳香族カルボン酸、ＴＢＴＯ、トリブチルスズフタレートなどの有機スズ類、エタノール、イソプロパノール、プロパノールなどのアルコール類、５−クロロ−２−メチル−４−イソチアゾリン−３−オン、１，２−ベンゾイソチアゾリン−３−オン、２−ｎ−オクチル−４−イソチアゾリン−３−オン、４，５−ジクロロ−２−オクチル−４−イソチアゾリン−３−オン、またはそれらの金属塩などのイソチアゾロン系化合物類、その他パーメスリン、テブコナゾール、ジプロコナゾール、プロピコナゾール、アザコナゾール、２−メルカプトベンゾチアゾールなどの有機化合物類、ヒ素化合物、五酸化二ヒ素、ヒ酸水素ナトリウム、ヒ酸、クロム化合物、三酸化クロム、二クロム酸カリウム、二クロム酸ナトリウム、二クロム酸アンモニウム、銅化合物、酸化第二銅、硫酸銅、硝酸銀、ふっ化ナトリウム、けいふっ化銅、けいふっ化亜鉛、ホウ酸、ホウ酸ナトリウム、酸化アンチモンなどの無機化合物類などが挙げられる。
【００２６】
また、混合できる木材防蟻剤としては、例えばホキシム、クロルホピリス、ピリダフェンチオン、テトラクロルビンホス、フェニトロチオン、プロペンタンホスなどの有機リン系化合物類、ペルメトリン、トラロメスリン、アレスリンなどのピレスロイド系化合物類、シラフルオフェン、エントフェンブロックスなどのピレスロイド様化合物類、プロボクサル、バッサなどのカーバメイト系化合物類、トリプロピルイソシアヌレートなどのトリアジン系化合物類、モノクロルナフタリンなどのナフタリン系化合物類、オクタクロロジプロピルエーテルなどの塩素化ジアルキルエーテル添加系化合物類、イミダクロプリドなどのクロルニコチニル化合物類などが挙げられる。
【００２７】
さらに、木材防カビ剤としては、例えば２−（４−チアゾリル）ベンツイミダゾール、３−ヨード−２−プロピニルブチルカーバメート、２−（４−チオシアノメチルチオ）ベンゾチアゾール、メチレンビスチオシアネートなどが挙げられる
。
【００２８】
また、この発明の木材防腐剤は、一般に建築用、土木工事用および紙・パルプなど工業製品製造用繊維原料用の木材を対象とするが、特に環境、種々の条件などにより木材腐朽菌が発生しやすいアカマツ、スギおよびブナなどに好適に用いることができる。
【００２９】
この発明の木材防腐剤で処理された木材を、浸透性・造膜性を有する硬化型合成樹脂塗料でさらに全面塗装処理すれば、処理済みの木材を屋外で使用しても防腐有効成分の揮発や溶脱が抑制され、防腐効果がより一層補強され、屋外での長期使用にも十分耐え得る性能を付与することができる。そのような硬化型合成樹脂塗料としては、例えばポリウレタン樹脂塗料などが挙げられる。
【００３０】
【実施例】
この発明を実施例によりさらに詳細に説明するが、これらの実施例によりこの発明が限定されるものではない。
【００３１】
下記の有効成分、乳化剤および有機溶媒を混合、撹拌することにより乳剤を調製した。
製剤例１
ココナットアミンアセテート　　　　　　　　　　　　　　　　　　４重量部
（花王株式会社製、アセタミン２４）
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３２】
製剤例２
ココナットアミンアセテート　　　　　　　　　　　　　　　　　　２重量部
（花王株式会社製、アセタミン２４）
ヒバ油（ヒノキチオールを２重量％含有）　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３３】
製剤例３
ココナットアミンアセテート　　　　　　　　　　　　　　　　　　２重量部
（花王株式会社製、アセタミン２４）
ホウ酸　　　　　　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３４】
製剤例４
ココナットアミンアセテート　　　　　　　　　　　　　　　　　　２重量部
（花王株式会社製、アセタミン２４）
ホウ酸ナトリウム　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３５】
製剤例５
ココナットアミンアセテート　　　　　　　　　　　　　　　　　　２重量部
（花王株式会社製、アセタミン２４）
４−クロルフェニル−３−ヨードプロパギルフォルマール　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３６】
製剤例６
ココナットアミンアセテート　　　　　　　　　　　　　　　　　　２重量部
（花王株式会社製、アセタミン２４）
ナフテン酸銅　　　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
テレピン油　　　　　　　　　　　　　　　　　　　　　　　　　１０重量部
水　　　　　　　　　　　　　　　　　　　　　　　　　　　　　７２重量部
【００３７】
製剤例７
ココナットアミンアセテート　　　　　　　　　　　　　　　　　　２重量部
（花王株式会社製、アセタミン２４）
ナフテン酸亜鉛　　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
テレピン油　　　　　　　　　　　　　　　　　　　　　　　　　１０重量部
水　　　　　　　　　　　　　　　　　　　　　　　　　　　　　７２重量部
【００３８】
製剤例８
ココナットアミンアセテート　　　　　　　　　　　　　　　　　　２重量部
（花王株式会社製、アセタミン２４）
ジデシルジメチルアンモニウムクロライド　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００３９】
製剤例９
ココナットアミンアセテート　　　　　　　　　　　　　　　　　　２重量部
（花王株式会社製、アセタミン２４）
ポリオキシエチレンココアルキルメチルアンモニウムクロライド　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４０】
製剤例１０
ココナットアミンアセテート　　　　　　　　　　　　　　　　　　２重量部
（花王株式会社製、アセタミン２４）
ココアルキルヒ゛ス（２−ヒト゛ロキシエチル）メチルアンモウムクロライト゛　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４１】
製剤例１１
ココナットアミンアセテート　　　　　　　　　　　　　　　　　　２重量部
（花王株式会社製、アセタミン２４）
ココアルキルビストリメチルアンモニウムクロライド　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４２】
製剤例１２
ココナットアミンアセテート　　　　　　　　　　　　　　　　　　２重量部
（花王株式会社製、アセタミン２４）
ジデシルジメチルアンモニウムアジペート　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４３】
製剤例１３
ココナットアミンアセテート　　　　　　　　　　　　　　　　　　２重量部
（花王株式会社製、アセタミン２４）
ジプロコナゾール　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４４】
製剤例１４
ココナットアミンアセテート　　　　　　　　　　　　　　　　　　２重量部
（花王株式会社製、アセタミン２４）
プロピコナゾール　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４５】
製剤例１５
ココナットアミンアセテート　　　　　　　　　　　　　　　　　　２重量部
（花王株式会社製、アセタミン２４）
テブコナゾール　　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４６】
製剤例１６
ココナットアミンアセテート　　　　　　　　　　　　　　　　　　２重量部
（花王株式会社製、アセタミン２４）
アザコナゾール　　　　　　　　　　　　　　　　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４７】
製剤例１７
ココナットアミンアセテート　　　　　　　　　　　　　　　　　　２重量部
（花王株式会社製、アセタミン２４）
３−ヨード−２−プロピニルブチルカーバメート　　　　　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４８】
製剤例１８
ココナットアミンアセテート　　　　　　　　　　　　　　　　　　２重量部
（花王株式会社製、アセタミン２４）
５−クロル−２−メチル−４−イソチアゾリン−３−オン　　　　　２重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　　　８２重量部
【００４９】
製剤例１９
ココナットアミンアセテート　　　　　　　　　　　　　　　　　　２重量部
（花王株式会社製、アセタミン２４）
桂皮アルデヒド　　　　　　　　　　　　　　　　　　　　　　　　２重量部
塩酸ヒドロキシルアミン　　　　　　　　　　　　　　　　　　　　１重量部
水酸化ナトリウム　　　　　　　　　　　　　　　　　　　　　０．６重量部
ノニオン系界面活性剤　　　　　　　　　　　　　　　　　　　　　２重量部
（三洋化成株式会社製、イオネットＴ−２０ｃ）
ノニオン系界面活性剤　　　　　　　　　　　　　　　　　　　　　２重量部
（三洋化成株式会社製、イオネットＴ−６０ｃ）
ジエチレングリコールモノメチルエーテル（ＭＤＧ）　　　　　　１０重量部
水　　　　　　　　　　　　　　　　　　　　　　　　　　　８０．４重量部
【００５０】
試験例１（木材腐朽菌抑制効果確認試験）
（Ｂ培地の調製）
ペプトン　　　　　　　　　　　　５ｇ
マルトエキス　　　　　　　　　１０ｇ
グルコース　　　　　　　　　　２５ｇ
リン酸二水素カリウム　　　　　　３ｇ
硫酸マグネシウム・７水和物　　　２ｇ
上記組成に純水を添加して１０００ｍｌ溶液を調製した後、寒天２０ｇを添加して、Ｂ培地を得た。
【００５１】
農林水産省森林総合研究所（ＦＦＰＲＩ）で分離した木材防腐剤防腐性能試験用標準菌より継代培養したカワラタケ（Ｔｒａｍｅｔｅｓ　ｖｅｒｓｉｃｏｌｏｒ（Ｌ．：Ｆｒ．）Ｐｉｌａｔ　ＦＦＰＲＩ１０３０、以下「ＣＯＶ」と略す。）とオオウズラタケ（Ｆｏｍｉｔｏｐｓｉｓ　ｐａｌｕｓｔｒｉｓ（Ｂｅｒｋ．ｅｔ　Ｃｕｒｔ．）Ｇｉｌｂｎ．＆Ｒｙｖ．　ＦＦＰＲＩ　０５０７、以下「ＴＹＰ」と略す。）を接種し、予め２６〜２７℃で一週間培養した。滅菌済みのペトリ皿に、表１に示す供試薬剤２ｍＬずつを表１に記載の各濃度になるように添加した後、別に調製したＢ培地１８ｍＬを添加、混合し凝固させた後、一夜静置した。予め培養したＣＯＶおよびＴＹＰを直径５ｍｍの円筒状に取り出し、一夜静置したＢ培地の中央部に接種した。接種から経日的に菌糸が成長した培地面積を算出した（単位：ｃｍ２）。得られた結果を供試薬剤およびその添加量と共に表１に示す。
なお、ココナットアミンアセテートとしては「アセタミン２４」（花王株式会社製）を用いた。
【００５２】
【表１】
2004082696.tif 000002
【００５３】
試験例２（木材防腐効果確認試験）
製剤例２につき、試験菌種としてＣＯＶとＴＹＰを用い、スギ辺材（木口面：２０×２０ｍｍ、高さ：１０ｍｍ）において、ＪＩＳ　Ｋ１５７１で規定された「木材防腐剤の性能基準及び試験方法」に準じて木材防腐試験を行なった。その結果を表２に示す。
【００５４】
【表２】
2004082696.tif 000003
【００５５】
【発明の効果】
この発明によれば、オオウズラタケ、カワラタケおよびナミダタケなどの木材腐朽菌に対して強力な防除効果を発揮し、かつ安全性の高い木材防腐剤を提供することができる。